(57)【要約】【課題】熱伝導性に優れる熱伝導性粘着シートおよびその製造方法を提供すること。【解決手段】熱伝導性粘着シートは、アクリル系粘着剤層４を備え、アクリル系粘着剤層は、平均粒子径が異なる３種以上の熱伝導性粒子を含有し、３種以上の熱伝導性粒子を混合したときの空間率が、７２％以下であり、アクリル系粘着剤層４に対する３種以上の熱伝導性粒子の含有割合が、５５体積％以上７５体積％以下である。【選択図】図１
2014088506.tif 000002
【特許請求の範囲】
【請求項１】
アクリル系粘着剤層を備え、
前記アクリル系粘着剤層は、平均粒子径が異なる３種以上の熱伝導性粒子を含有し、
前記３種以上の熱伝導性粒子を混合したときの空間率が、７２％以下であり、  
前記アクリル系粘着剤層に対する前記３種以上の熱伝導性粒子の含有割合が、５５体積％以上７５体積％以下である
ことを特徴する、熱伝導性粘着シート。
【請求項２】
前記３種以上の熱伝導性粒子のうち少なくとも１種の熱伝導性粒子は、金属酸化物または金属窒化物からなり、それ以外の熱伝導性粒子は、金属水酸化物からなることを特徴とする、請求項１に記載の熱伝導性粘着シート。
【請求項３】
前記金属酸化物または金属窒化物からなる熱伝導性粒子の含有割合が、前記アクリル系粘着剤層に対して、５体積％以上２５体積％以下であることを特徴とする、請求項２に記載の熱伝導性粘着シート。
【請求項４】
前記３種類以上の熱伝導性粒子が、平均粒子径３μｍ未満の第１熱伝導性粒子、平均粒子径３μｍ以上７０μｍ未満の第２熱伝導性粒子、および、平均粒子径７０μｍ以上の第３熱伝導性粒子を含有することを特徴とする、請求項１〜３のいずれか１項に記載の熱伝導性粒子。
【請求項５】
前記３種類以上の熱伝導性粒子が、平均粒子径３μｍ未満の第１熱伝導性粒子、平均粒子径３μｍ以上７０μｍ未満の第２熱伝導性粒子、および、平均粒子径３μｍ以上７０μｍ未満で鱗片状である第４熱伝導性粒子を含有することを特徴とする、請求項１〜３のいずれか１項に記載の熱伝導性粒子。
【請求項６】
前記アクリル系粘着剤層は、（メタ）アクリル酸アルキルエステルを主成分とし、極性基含有モノマーを５質量％以上含有するモノマー成分を重合することにより得られるアクリル系ポリマーを含有することを特徴とする、請求項１〜５のいずれか１項に記載の熱伝導性粘着シート。
【請求項７】
前記モノマー成分は、カルボキシル基を有するモノマーを実質的に含まないことを特徴とする、請求項６に記載の熱伝導性粘着シート。
【請求項８】
前記極性基含有モノマーは、窒素含有モノマーおよび／または水酸基含有モノマーを含有することを特徴とする、請求項６または７に記載の熱伝導性粘着シート。
【請求項９】
前記熱伝導性粘着シートの硬度が、タイプＣ硬さ試験において、タイプＣデュロメータの加圧面を密着させてから３０秒後に測定したときに、８０以下であることを特徴とする、請求項１〜８のいずれかに記載の熱伝導性粘着シート。
【請求項１０】
前記熱伝導性粘着シートの厚み方向における熱伝導率が、１．７Ｗ／ｍ・Ｋ以上であることを特徴とする、請求項１〜９のいずれかに記載の熱伝導性粘着シート。
【請求項１１】
前記熱伝導性粘着シートは、ＵＬ９４難燃性試験において、Ｖ−０規格を満たすことを特徴とする、請求項１〜１０のいずれかに記載の熱伝導性粘着シート。
【請求項１２】
アクリル系粘着剤層を備える熱伝導性粘着シートの製造する方法であって、
（メタ）アクリル酸アルキルエステルを主成分とするモノマー成分に、平均粒子径が異なる３種以上である熱伝導性粒子を混合して、粘着剤原料を得る工程、および
前記粘着剤原料を反応させ、前記アクリル系粘着剤層を得る工程
を備え、
前記３種以上の熱伝導性粒子を混合したときの空間率が、７２％以下であり、  
前記アクリル系粘着剤層に対する前記３種以上の熱伝導性粒子の含有割合が、５５体積％以上７５体積％以下であることを特徴する、熱伝導性粘着シートの製造方法。
【発明の詳細な説明】
【技術分野】
【０００１】
本発明は、熱伝導性粘着シートおよびその製造方法に関する。
【背景技術】
【０００２】
従来、熱伝導性シートにおいて、アクリル系粘着剤中に熱伝導性粒子を含有させることにより、ベースとなる粘着剤に比べて熱伝導性を向上させることが知られている。
【０００３】
例えば、アクリル共重合体と、平均粒径が２０〜２００μｍの金属酸化物の粒子と、平均粒径１０μｍ以下の水和金属化合物の粒子を含有する熱伝導性粘着シートが提案されている（特許文献１参照。）。
【先行技術文献】
【特許文献】
【０００４】
【特許文献１】特開２００４−２７０３９号公報
【発明の概要】
【発明が解決しようとする課題】
【０００５】
特許文献１に記載の熱伝導性粘着シートでは、異なる２種の平均粒子径の熱伝導性粒子（金属酸化物粒子および水和金属化合物粒子）を配合することにより、熱伝導性粒子を粘着シート内に密に充填し、熱伝導性を高めている。
【０００６】
しかしながら、単に２種の平均粒子径の熱伝導性粒子を配合するのみでは、十分に密に充填することができず、さらなる熱伝導性の向上が望まれている。
【０００７】
また、熱伝導性粒子が密に充填されることにより、熱伝導性粒子が粘着シート内で接触または干渉し、過度に粘着シートの硬度が高くなる場合がある。そうすると、適度な柔らかさが求められる粘着シートとして不具合が生じる。
【０００８】
そこで、本発明の目的は、熱伝導性に優れ、良好な硬度（適度な柔らかさ）を備える熱伝導性粘着シートおよびその製造方法を提供することにある。
【課題を解決するための手段】
【０００９】
上記した目的を達成するため、本発明の熱伝導性粘着シートは、アクリル系粘着剤層を備え、前記アクリル系粘着剤層は、平均粒子径が異なる３種以上の熱伝導性粒子を含有し、前記３種以上の熱伝導性粒子を混合したときの空間率が、７２％以下であり、前記アクリル系粘着剤層に対する前記３種以上の熱伝導性粒子の含有割合が、５５体積％以上７５体積％以下であることを特徴としている。
【００１０】
また、本発明の熱伝導性粘着シートは、前記３種以上の熱伝導性粒子のうち少なくとも１種の熱伝導性粒子は、金属酸化物または金属窒化物からなり、それ以外の熱伝導性粒子は、金属水酸化物からなることが好適である。
【００１１】
本発明の熱伝導性粘着シートは、前記金属酸化物または金属窒化物からなる熱伝導性粒子の含有割合が、前記アクリル系粘着剤層に対して、５体積％以上２５体積％以下であることが好適である。
【００１２】
本発明の熱伝導性粘着シートは、前記３種類以上の熱伝導性粒子が、平均粒子径３μｍ未満の第１熱伝導性粒子、平均粒子径３μｍ以上７０μｍ未満の第２熱伝導性粒子、および、平均粒子径７０μｍ以上の第３熱伝導性粒子を含有することが好適である。
【００１３】
本発明の熱伝導性粘着シートは、前記３種類以上の熱伝導性粒子が、平均粒子径３μｍ未満の第１熱伝導性粒子、平均粒子径３μｍ以上７０μｍ未満の第２熱伝導性粒子、および、平均粒子径３μｍ以上７０μｍ未満で鱗片状である第４熱伝導性粒子を含有することが好適である。
【００１４】
本発明の熱伝導性粘着シートでは、前記アクリル系粘着剤層は、（メタ）アクリル酸アルキルエステルを主成分とし、極性基含有モノマーを５質量％以上含有するモノマー成分を重合することにより得られるアクリル系ポリマーを含有することが好適である。
【００１５】
本発明の熱伝導性粘着シートでは、前記モノマー成分は、カルボキシル基を有するモノマーを実質的に含まないことが好適である。
【００１６】
本発明の熱伝導性粘着シートでは、前記極性基含有モノマーは、窒素含有モノマーおよび／または水酸基含有モノマーを含有することが好適である。
【００１７】
本発明の熱伝導性粘着シートは、前記熱伝導性粘着シートの硬度が、タイプＣ硬さ試験において、タイプＣデュロメータの加圧面を密着させてから３０秒後に測定したときに、８０以下であることが好適である。
【００１８】
本発明の熱伝導性粘着シートは、前記熱伝導性粘着シートの厚み方向における熱伝導率が、１．７Ｗ／ｍ・Ｋ以上であることが好適である。
本発明の熱伝導性粘着シートでは、前記熱伝導性粘着シートは、ＵＬ９４難燃性試験において、Ｖ−０規格を満たすことが好適である。
【００１９】
本発明の熱伝導性粘着シートの製造方法は、アクリル系粘着剤層を備える熱伝導性粘着シートの製造する方法であって、（メタ）アクリル酸アルキルエステルを主成分とするモノマー成分に、平均粒子径が異なる３種以上である熱伝導性粒子を混合して、粘着剤原料を得る工程、および前記粘着剤原料を反応させ、前記アクリル系粘着剤層を得る工程を備え、前記３種以上の熱伝導性粒子を混合したときの空間率が、７２％以下であり、前記アクリル系粘着剤層に対する前記３種以上の熱伝導性粒子の含有割合が、５５体積％以上７５体積％以下であることを特徴している。
【発明の効果】
【００２０】
本発明の熱伝導性粘着シートによれば、アクリル系粘着剤層を備え、アクリル系粘着剤層は、平均粒子径が異なる３種以上の熱伝導性粒子を含有し、３種以上の熱伝導性粒子を混合したときの空間率が、７２％以下であり、アクリル系粘着剤に対する前記３種以上の熱伝導性粒子の含有割合が、５５体積％以上７５体積％以下である。
【００２１】
そのため、本発明の熱伝導性粘着シートは、厚み方向の熱伝導性に優れ、良好な硬度を有する。
【００２２】
また、本発明の熱伝導性粘着シートの製造方法によれば、熱伝導性に優れ、良好な硬度を有する熱伝導性粘着シートを簡便に製造することができる。
【図面の簡単な説明】
【００２３】
【図１】図１は、熱伝導性粘着シートの作製方法を説明する説明図であって、（ａ）は、ベースフィルムの上に粘着剤原料を塗布する工程を示し、（ｂ）は、粘着剤原料の塗膜の上にカバーフィルムを配置する工程を示し、（ｃ）は、粘着剤原料を反応させる工程を示す。
【発明を実施するための形態】
【００２４】
本発明の熱伝導性粘着シートは、モノマー成分および／またはポリマー成分と、熱伝導性粒子とを含有している粘着剤原料からシート状に形成されている。
【００２５】
モノマー成分としては、例えば、必須成分として、（メタ）アクリル酸アルキルエステルモノマーが挙げられ、任意成分として、極性基含有モノマー、これらのモノマーと共重合可能な共重合可能モノマーが挙げられる。
【００２６】
（メタ）アクリル酸アルキルエステルモノマーとしては、メタクリル酸アルキルエステルモノマーおよび／またはアクリル酸アルキルエステルモノマーであって、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどが挙げられる。
【００２７】
これらの（メタ）アクリル酸アルキルエステルモノマーのうち、特に接着特性のバランスを取りやすい点から、好ましくは、（メタ）アクリル酸Ｃ２−１２アルキルエステル、より好ましくは、（メタ）アクリル酸Ｃ４−９アルキルエステルが挙げられる。
【００２８】
（メタ）アクリル酸アルキルエステルモノマーは、モノマー成分中に、例えば、６０質量％以上、好ましくは、８０質量％以上、例えば、９９質量％以下の割合で配合される。
【００２９】
極性基含有モノマーとしては、例えば、窒素含有モノマー、水酸基含有モノマー、スルホ基含有モノマー、窒素・水酸基併有モノマー、窒素・スルホ基併有モノマー、水酸基・リン酸基併有モノマー、カルボキシル基含有モノマーなどが挙げられる。
【００３０】
窒素含有モノマーとしては、例えば、Ｎ−（メタ）アクリロイルモルホリン、Ｎ−アクリロイルピロリジンなどの環状（メタ）アクリルアミド、例えば、（メタ）アクリルアミド、Ｎ−置換（メタ）アクリルアミド（例えば、Ｎ−エチル（メタ）アクリルアミド、Ｎ−ｎ−ブチル（メタ）アクリルアミドなどのＮ−アルキル（メタ）アクリルアミド、例えば、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミドなどのＮ，Ｎ−ジアルキル（メタ）アクリルアミド）などの非環状（メタ）アクリルアミド、例えば、Ｎ−ビニル−２−ピロリドン（ＮＶＰ）、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオンなどのＮ−ビニル環状アミド、例えば、アミノエチル（メタ）アクリレート、Ｎ，Ｎ−ジメチルアミノエチル（メタ）アクリレート、Ｎ，Ｎ−ジメチルアミノプロピル（メタ）アクリレートなどのアミノ基含有モノマー、例えば、Ｎ−シクロヘキシルマレイミド、Ｎ−フェニルマレイミドなどのマレイミド骨格含有モノマー、例えば、Ｎ−メチルイタコンイミド、Ｎ−エチルイタコンイミド、Ｎ−ブチルイタコンイミド、Ｎ−２−エチルヘキシルイタコンイミド、Ｎ−ラウリルイタコンイミド、Ｎ−シクロヘキシルイタコンイミドなどのイタコンイミド系モノマーなどが挙げられる。
【００３１】
水酸基含有モノマーとしては、例えば、（メタ）アクリル酸２−ヒドロキシエチル、（メタ）アクリル酸３−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（４−ヒドロキシメチルシクロへキシル）メチルメタクリレートなどが挙げられる。
【００３２】
スルホ基含有モノマーとしては、例えば、スチレンスルホン酸、アリルスルホン酸、スルホプロピル（メタ）アクリレート、（メタ）アクリロイルオキシナフタレンスルホン酸などが挙げられる。
【００３３】
窒素・水酸基併有モノマーとしては、例えば、Ｎ−（２−ヒドロキシエチル）（メタ）アクリルアミド（ＨＥＡＡ）、Ｎ−（２−ヒドロキシプロピル）（メタ）アクリルアミド、Ｎ−（１−ヒドロキシプロピル）（メタ）アクリルアミド、Ｎ−（３−ヒドロキシプロピル）（メタ）アクリルアミド、Ｎ−（２−ヒドロキシブチル）（メタ）アクリルアミド、Ｎ−（３−ヒドロキシブチル）（メタ）アクリルアミド、Ｎ−（４−ヒドロキシブチル）（メタ）アクリルアミドなどのＮ−ヒドロキシアルキル（メタ）アクリルアミドが挙げられる。
【００３４】
窒素・スルホ基併有モノマーとしては、例えば、２−（メタ）アクリルアミド−２−メチルプロパンスルホン酸、（メタ）アクリルアミドプロパンスルホン酸などが挙げられる。
【００３５】
水酸基・リン酸基併有モノマーとしては、例えば、２−ヒドロキシエチルアクリロイルホスフェートなどが挙げられる。
【００３６】
カルボキシル基含有モノマーとしては、例えば、（メタ）アクリル酸、イタコン酸、マレイン酸、フマル酸、クロトン酸、イソクロトン酸、無水マレイン酸、無水イタコン酸などが挙げられる。
【００３７】
これらの極性基含有モノマーのうち、粘着剤層（後述）に高い接着性と保持力を付与するという点から、好ましくは、窒素含有モノマー、水酸基含有モノマー、窒素・水酸基含有モノマーが挙げられ、より好ましくは、Ｎ−ビニル−２−ピロリドン、Ｎ−（メタ）アクリロイルモルホリン、Ｎ，Ｎ−ジエチル（メタ）アクリルアミド、（メタ）アクリル酸ヒドロキシエチル、（メタ）アクリル酸ヒドロキシブチル、Ｎ−（２−ヒドロキシエチル）（メタ）アクリルアミドが挙げられる。
【００３８】
極性基含有モノマーは、モノマー成分中に、例えば、１質量％以上、好ましくは、５質量％以上、また、例えば、３０質量％以下、好ましくは、２５質量％以下の割合で配合される。極性基含有モノマーの配合割合が上記範囲内であると、粘着剤層に良好な保持力を付与することができる。
【００３９】
なお、モノマー成分中に、好ましくは、カルボキシル基含有モノマーは、実質的に含まない。具体的には、カルボキシル基含有モノマーの配合割合は、モノマー成分中に、例えば、５質量％以下、好ましくは、１質量％以下、さらに好ましくは、０．５質量％以下である。カルボキシル基含有モノマーの配合割合が上記範囲内であると、熱伝導性粒子をゲル化することなく分散することができる。
【００４０】
共重合可能モノマーとしては、例えば、グリシジル（メタ）アクリレート、アリルグリシジルエーテルなどのエポキシ基含有モノマー、例えば、（メタ）アクリル酸２−メトキシエチル、（メタ）アクリル酸３−メトキシプロピル、（メタ）アクリル酸メトキシエチレングリコール、（メタ）アクリル酸メトキシポリプロピレングリコールなどのアルコキシ基含有モノマー、例えば、アクリロニトリル、メタクリロニトリルなどのシアノ基含有モノマー、例えば、スチレン、α−メチルスチレンなどのスチレン系モノマー、例えば、エチレン、プロピレン、イソプレン、ブタジエン、イソブチレンなどのα−オレフィン、例えば、２−イソシアナートエチルアクリレート、２−イソシアナートエチルメタクリレートなどのイソシアネート基含有モノマー、例えば、酢酸ビニル、プロピオン酸ビニルなどのビニルエステル系モノマー、例えば、アルキルビニルエーテルなどのビニルエーテル系モノマー、例えば、テトラヒドロフルフリル（メタ）アクリレートなどの複素環含有（メタ）アクリル酸エステル、例えば、フルオロアルキル（メタ）アクリレートなどのハロゲン原子含有モノマー、例えば、３−メタクリロキシプロピルトリメトキシシラン、ビニルトリメトキシシランなどのアルコキシシリル基含有モノマー、例えば、（メタ）アクリル基含有シリコーンなどのシロキサン骨格含有モノマー、例えば、シクロペンチル（メタ）アクリレート、シクロヘキシル（メタ）アクリレート、ボルニル（メタ）アクリレート、イソボルニル（メタ）アクリレートなどの脂環式炭化水素基含有（メタ）アクリレート、例えば、フェニル（メタ）アクリレート、ベンジル（メタ）アクリレート、フェノキシエチル（メタ）アクリレート、（メタ）アクリル酸フェノキシジエチレングリコールなどの芳香族炭化水素基含有（メタ）アクリレートなどが挙げられる。
【００４１】
これらの共重合可能モノマーのうち、好ましくは、アルコキシ基含有モノマー、より好ましくは、アクリル酸２−メトキシエチルが挙げられる。アルコキシ基含有モノマーを配合することで、粘着剤層の被着体に対する密着性を向上させることができ、被着体からの熱を効率よく伝導させることができる。
【００４２】
共重合可能モノマーは、モノマー成分中に、例えば、３０質量％以下、好ましくは、２０質量％以下、また、例えば、１質量％以上、好ましくは、５質量％以上の割合で配合される。
【００４３】
これらのモノマーは、単独（１種類のみ）で使用することもでき、また、２種以上組み合わせて使用することもできる。
【００４４】
また、モノマー成分は、粘着剤原料中に、例えば、１質量％以上、好ましくは、５質量％以上、より好ましくは、１０質量％以上、また、例えば、９０質量％以下、好ましくは、６０質量％以下、さらに好ましくは、５０質量％以下の割合で配合される。
【００４５】
ポリマー成分としては、例えば、上記したモノマー成分を反応させて得られる重合体（ポリマー）が挙げられる。詳しくは、ポリマーとしては、特に制限されないが、例えば、アクリルポリマー、より詳しくは、必須成分として、（メタ）アクリル酸アルキルエステルモノマーが用いられ、任意成分として、極性基含有モノマー、これらのモノマーと共重合可能な共重合可能モノマーが用いられたアクリル重合体などが挙げられる。なお、ポリマーには、上記したモノマーの一部重合物が含まれる。
【００４６】
これらのポリマーは、単独（１種類のみ）で使用することもでき、また、２種以上組み合わせて使用することもできる。
【００４７】
ポリマー成分は、粘着剤原料中に、例えば、１質量％以上、好ましくは、５質量％以上、より好ましくは、１０質量％以上、また、例えば、５０質量％以下、好ましくは、４０質量％以下、さらに好ましくは、３０質量％以下の割合で配合される。
【００４８】
なお、粘着剤原料にモノマー成分およびポリマー成分の両方が配合される場合、モノマー成分及びポリマー成分は、粘着剤原料中に、その総量が、例えば、１質量％以上、好ましくは、５質量％以上、より好ましくは、１０質量％以上、また、例えば、５０質量％以下、好ましくは、４０質量％以下、さらに好ましくは、３０質量％以下の割合となるように、配合される。
【００４９】
熱伝導性粒子としては、例えば、水和金属化合物などが挙げられる。
【００５０】
水和金属化合物は、分解開始温度が１５０〜５００℃の範囲であり、一般式ＭｘＯｙ・ｎＨ２Ｏ（Ｍは金属原子、ｘ，ｙは金属の原子価によって定まる１以上の整数、ｎは含有結晶水の数）で表される化合物または上記化合物を含む複塩である。
【００５１】
水和金属化合物としては、例えば、水酸化アルミニウム［Ａｌ２Ｏ３・３Ｈ２Ｏ；またはＡｌ（ＯＨ）３］、ベーマイト［Ａｌ２Ｏ３・Ｈ２Ｏ；またはＡｌＯＯＨ］、水酸化マグネシウム［ＭｇＯ・Ｈ２Ｏ；またはＭｇ（ＯＨ）２］、水酸化カルシウム［ＣａＯ・Ｈ２Ｏ；またはＣａ（ＯＨ）２］、水酸化亜鉛［Ｚｎ（ＯＨ）２］、珪酸［Ｈ４ＳｉＯ４；またはＨ２ＳｉＯ３；またはＨ２Ｓｉ２Ｏ５］、水酸化鉄［Ｆｅ２Ｏ３・Ｈ２Ｏまたは２ＦｅＯ（ＯＨ）］、水酸化銅［Ｃｕ（ＯＨ）２］、水酸化バリウム［ＢａＯ・Ｈ２Ｏ；またはＢａＯ・９Ｈ２Ｏ］、酸化ジルコニウム水和物［ＺｒＯ・ｎＨ２Ｏ］、酸化スズ水和物［ＳｎＯ・Ｈ２Ｏ］、塩基性炭酸マグネシウム［３ＭｇＣＯ３・Ｍｇ（ＯＨ）２・３Ｈ２Ｏ］、ハイドロタルサイト［６ＭｇＯ・Ａｌ２Ｏ３・Ｈ２Ｏ］、ドウソナイト［Ｎａ２ＣＯ３・Ａｌ２Ｏ３・ｎＨ２Ｏ］、硼砂［Ｎａ２Ｏ・Ｂ２Ｏ５・５Ｈ２Ｏ］、ホウ酸亜鉛［２ＺｎＯ・３Ｂ２Ｏ５・３．５Ｈ２Ｏ］などが挙げられる。
【００５２】
水和金属化合物は、市販されており、例えば、水酸化アルミニウムとして、商品名「ハイジライトＨ−１００−ＭＥ」（平均粒子径７５μｍ）（昭和電工社製）、商品名「ハイジライトＨ−１０」（平均粒子径５５μｍ）（昭和電工社製）、商品名「ハイジライトＨ−３２」（平均粒子径８μｍ）（昭和電工社製）、商品名「ハイジライトＨ−３１」（平均粒子径１８μｍ）（昭和電工社製）、商品名「ハイジライトＨ−４２」（平均粒子径１μｍ）（昭和電工社製）、商品名「Ｂ１０３ＳＴ」（平均粒子径８μｍ）（日本軽金属社製）、商品名「ＢＥ０３３Ｔ」（平均粒子径３μｍ）（日本軽金属社製）など、例えば、水酸化マグネシウムとして、商品名「ＫＩＳＵＭＡ  ５Ａ」（平均粒子径１μｍ）（協和化学工業社製）などが挙げられる。
【００５３】
また、熱伝導性粒子としては、上記した水和金属化合物の他に、例えば、窒化ホウ素、窒化アルミニウム、窒化ケイ素、窒化ガリウムなどの金属窒化物、例えば、二酸化ケイ素、酸化アルミニウム、酸化マグネシウム、酸化チタン、酸化亜鉛、酸化スズ、酸化銅、酸化ニッケルなどの金属酸化物、例えば、炭化ケイ素、アンチモン酸ドープ酸化スズ、炭酸カルシウム、チタン酸バリウム、チタン酸カリウム、銅、銀、金、ニッケル、アルミニウム、白金、カーボンブラック、カーボンチューブ（カーボンナノチューブ）、カーボンファイバー、ダイヤモンドなどが挙げられる。
【００５４】
これらの熱伝導性粒子は、市販されており、例えば、窒化ホウ素として、商品名「ＨＰ−４０」（水島合金鉄社製）、商品名「ＰＴ１１０」（平均粒子径３５μｍ）（モメンティブ社製）、商品名「ＰＴ６２０」（モメンティブ社製）など、例えば、酸化アルミニウムとして、商品名「ＡＬ−１３ＫＴ」（平均粒子径９７μｍ）（昭和電工社製）、商品名「ＡＳ−５０」（昭和電工社製）、商品名「ＡＳ−１０」（昭和電工社製）など、例えば、アンチモン酸ドープスズとして、商品名「ＳＮ−１００Ｓ」（石原産業社製）、商品名「ＳＮ−１００Ｐ」（石原産業社製）、商品名「ＳＮ−１００Ｄ（水分散品）」（石原産業社製）など、例えば、酸化チタンとして、商品名「ＴＴＯシリーズ」（石原産業社製）など、例えば、酸化亜鉛として、商品名「ＳｎＯ−３１０」（住友大阪セメント社製）、商品名「ＳｎＯ−３５０」（住友大阪セメント社製）、商品名「ＳｎＯ−４１０」（住友大阪セメント社製）などが挙げられる。
【００５５】
これらの熱伝導性粒子のうち、好ましくは、水和金属化合物が挙げられ、より好ましくは、粘着剤層に高い熱伝導性と難燃性とを付与するという理由から、水酸化アルミニウムが挙げられる。また、金属窒化物、金属酸化物も好ましく挙げられ、より好ましくは、窒化ホウ素、酸化アルミニウム、酸化マグネシウムが挙げられる。
【００５６】
なお、熱伝導性粒子の形状は特に限定されず、バルク状、針形状、板形状、鱗片状（層状を含む）であってもよい。バルク形状には、例えば、球形状、直方体形状、破砕状、丸味状、凝集体またはそれらの異形形状が含まれる。
【００５７】
熱伝導性粒子は、平均粒子径が異なる３種以上の熱伝導性粒子を含有している。具体的には、平均粒子径が異なる３種類以上の熱伝導性粒子を混合したときの空間率が、７２％以下であり、好ましくは、７０％以下であり、さらに好ましくは、６５％以下であり、また、例えば、３０％以上、好ましくは、５０％以上、さらに好ましくは、５５％以上である。
【００５８】
空間率が上記範囲内であると、高い熱伝導率を粘着剤層に付与することができる。
【００５９】
空間率は、「空間率（％）＝１００−｛（タップ密度）／（熱伝導性粒子の真密度）｝×１００」により、算出される。なお、タップ密度は、紛体特性評価装置（パウダーテスタ「ＰＴ−Ｒ」、ホソカワミクロン社製）を用いて、測定される。
【００６０】
熱伝導性粒子の真密度は、例えば、０．８ｇ／ｃｍ３以上、好ましくは、１．５ｇ／ｃｍ３以上であり、また、例えば、２０ｇ／ｃｍ３以下、好ましくは、１０ｇ／ｃｍ３以下でもある。
【００６１】
熱伝導性粒子の真密度は、乾式密度計（ガス置換法）によって求められる。
【００６２】
好ましくは、熱伝導性粒子が、平均粒子径３μｍ未満の第１熱伝導性粒子と、平均粒子径３μｍ以上７０μｍ未満の第２熱伝導性粒子と、少なくともさらに平均粒子径が異なる１種の熱伝導性粒子を含有している。
【００６３】
より好ましくは、熱伝導性粒子が、第１熱伝導性粒子と、第２熱伝導性粒子と、平均粒子径７０μｍ以上の第３熱伝導性粒子とを含有している。または、熱伝導性粒子が、第１熱伝導性粒子と、第２熱伝導性粒子と、平均粒子径３μｍ以上７０μｍ未満で鱗片状である第４熱伝導性粒子とを含有している。このような３種類以上の熱伝導性粒子を含有すると、より一層高い熱伝導率を粘着剤層に付与することができる。
【００６４】
第１熱伝導性粒子の平均粒子径は、３μｍ未満、好ましくは、２μｍ以下であり、また、例えば、０．５μｍ以上である。第１熱伝導性粒子の形状は、上記した形状が挙げられ、好ましくは、バルク状が挙げられる。
【００６５】
第２熱伝導性粒子の平均粒子径は、３μｍ以上、好ましくは、２０μｍ以上であり、また、例えば、７０μｍ未満、好ましくは、６０μｍ未満である。第２熱伝導性粒子の形状は、上記した形状が挙げられ、好ましくは、バルク状が挙げられる。
【００６６】
第３熱伝導性粒子の平均粒子径は、７０μｍ以上、好ましくは、９０μｍ以上であり、また、例えば、３００μｍ未満、好ましくは、１５０μｍ未満である。第３熱伝導性粒子の形状は、上記した形状が挙げられ、好ましくは、バルク状が挙げられる。
【００６７】
第４熱伝導性粒子は、鱗片状に形成され、その平均粒子径は、３μｍ以上、好ましくは、２０μｍ以上であり、また、例えば、７０μｍ未満、好ましくは、５０μｍ未満である。
【００６８】
熱伝導性粒子の平均粒子径は、レーザー散乱法における粒度分布測定法によって求められる（具体的には、レーザー散乱式粒度分布計により計測する）粒度分布に基づいて、Ｄ５０値（累積５０％メジアン径）として求められる。
【００６９】
また、３種以上の熱伝導性粒子において、好ましくは、そのうち少なくとも１種の熱伝導性粒子が、金属酸化物または金属窒化物から形成され、それ以外の熱伝導性粒子が、金属水酸化物から形成されている。
【００７０】
具体的には、第１熱伝導性粒子は、好ましくは、金属水酸化物、より好ましくは、水酸化アルミニウムから形成されている。第２熱伝導性粒子は、好ましくは、金属水酸化物、金属酸化物または金属窒化物、より好ましくは、水酸化アルミニウムまたは酸化マグネシウムから形成されている。また、第３熱伝導性粒子は、好ましくは、金属酸化物または金属窒化物、より好ましくは、金属酸化物、さらに好ましくは、酸化アルミニウムから形成されている。また、第４熱伝導性粒子は、金属酸化物または金属窒化物、より好ましくは、金属窒化物、さらに好ましくは、窒化ホウ素から形成されている。
【００７１】
この場合、金属水酸化物から形成される熱伝導性粒子は、粘着剤原料に対して、例えば、３０体積％以上、好ましくは、４０体積％以上であり、また、例えば、７０体積％以下、好ましくは、６０体積％以下の割合で配合される。また、金属酸化物または金属窒化物（より好ましくは、酸化アルミニウム、酸化マグネシウムまたは窒化ホウ素）から形成される熱伝導性粒子の含有割合は、粘着剤原料に対して、例えば、５体積％以上、好ましくは、８体積％以上であり、また、例えば、２５体積％以下、好ましくは、２０体積％以下の配合割合で配合される。
【００７２】
また、熱伝導性粒子は、３種以上の平均粒子径の熱伝導性粒子を含有していればよく、例えば、４種類の平均粒子径の熱伝導性粒子を含有することもできる。
【００７３】
熱伝導性粒子が、４種類の平均粒子径の熱伝導性粒子を含有する場合、例えば、第１熱伝導性粒子が、第２熱伝導性粒子、第３熱伝導性粒子、および、第４熱伝導性粒子のいずれにおいても、さらに２種類以上の平均粒子径を備えることができる。具体的には、平均粒子径３μｍ以上７０μｍ未満の第２熱伝導性粒子が、さらに、例えば、平均粒子径３μｍ以上４０μｍ未満の第２熱伝導性粒子および平均粒子径４０μｍ以上７０μｍ未満の第２熱伝導性粒子を備えることができる。
【００７４】
また、第１熱伝導性粒子が、第２熱伝導性粒子、第３熱伝導性粒子、および、第４熱伝導性粒子は、２種類以上の異なる材料からなる熱伝導性粒子を備えることができる。具体的には、例えば、第２熱伝導性粒子は、２種類の異なる材料からなる熱伝導性粒子を備える。すなわち、熱伝導性粒子は、好ましくは、第１熱伝導性粒子と、異なる材料から形成される２種の第２熱伝導性粒子とを備えている。このような２種類の異なる材料としては、好ましくは、金属水酸化物と金属酸化物との組み合わせが挙げられ、より好ましくは、水酸化マグネシウムと酸化マグネシウムとの組み合わせが挙げられる。
【００７５】
熱伝導性粒子全量中における第１熱伝導性粒子の配合割合は、例えば、１０質量％以上、好ましくは、２０質量％以上、より好ましくは、３０質量％以上であり、また、例えば、７０質量％以下、好ましくは、５５質量％以下、より好ましくは、４５質量％以下でもある。
【００７６】
熱伝導性粒子全量中における第２熱伝導性粒子の配合割合は、例えば、１５質量％以上、好ましくは、２５質量％以上、より好ましくは、３５質量％以上であり、また、例えば、７０質量％以下、好ましくは、６０質量％以下、より好ましくは、５０質量％以下でもある。なお、第２熱伝導性粒子が異なる２種の材料を備えたり、異なる２種の平均粒子径を備える場合は、その配合割合の合計は、熱伝導性粒子全量中に対して、３０質量％以上、好ましくは、４０質量％以上、より好ましくは、５０質量％以上であり、また、例えば、８０質量％以下、好ましくは、７５質量％以下、より好ましくは、７０質量％以下でもある。
【００７７】
熱伝導性粒子が第３熱伝導性粒子を含む場合、熱伝導性粒子全量中における第３熱伝導性粒子の配合割合は、例えば、５質量％以上、好ましくは、１０質量％以上、より好ましくは、１５質量％以上であり、また、例えば、５０質量％以下、好ましくは、４０質量％以下、より好ましくは、３０質量％以下でもある。
【００７８】
熱伝導性粒子が第４熱伝導性粒子を含む場合、熱伝導性粒子全量中における第４熱伝導性粒子の配合割合は、例えば、１質量％以上、好ましくは、５質量％以上、より好ましくは、１０質量％以上であり、また、例えば、４０質量％以下、好ましくは、３０質量％以下、より好ましくは、２０質量％以下でもある。
【００７９】
これらの熱伝導性粒子全量は、粘着剤原料中に、例えば、７５質量％以上、好ましくは、８０質量％以上であり、例えば、９０質量％以下、好ましくは、８７質量％以下の割合で配合される。また、熱伝導性粒子全量は、粘着剤原料中に、５５体積％以上、好ましくは、６０体積％以上であり、７５体積％以下、好ましくは、７０体積％以下の割合で配合される。
【００８０】
熱伝導性粒子の配合割合が上記範囲内であると、高い熱伝導率、良好な硬度および難燃性とを粘着剤層に付与することができる。
【００８１】
次いで、粘着剤原料の調製方法について説明する。
【００８２】
粘着剤原料を調製するには、まず、上記したモノマー成分と、重合開始剤とを含有するモノマー組成物を調製する。
【００８３】
モノマー組成物を調製するには、上記したモノマー成分に重合開始剤を配合する。
【００８４】
重合開始剤としては、例えば、光重合開始剤、熱重合開始剤などが挙げられる。
【００８５】
光重合開始剤としては、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、チオキサントン系光重合開始剤などが挙げられる。
【００８６】
ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテルなどが挙げられる。
【００８７】
アセトフェノン系光重合開始剤としては、例えば、２，２−ジエトキシアセトフェノン、２，２−ジメトキシ−２−フェニルアセトフェノン、４−フェノキシジクロロアセトフェノン、４−（ｔ−ブチル）ジクロロアセトフェノンなどが挙げられる。
【００８８】
α−ケトール系光重合開始剤としては、例えば、２−メチル−２−ヒドロキシプロピオフェノン、１−［４−（２−ヒドロキシエチル）フェニル］−２−メチルプロパン−１−オン、１−ヒドロキシシクロヘキシルフェニルケトンなどが挙げられる。
【００８９】
芳香族スルホニルクロリド系光重合開始剤としては、例えば、２−ナフタレンスルホニルクロライドなどが挙げられる。
【００９０】
光活性オキシム系光重合開始剤としては、例えば、１−フェニル−１，１−プロパンジオン−２−（ｏ−エトキシカルボニル）−オキシムなどが挙げられる。
【００９１】
ベンゾイン系光重合開始剤としては、例えば、ベンゾインなどが挙げられる。
【００９２】
ベンジル系光重合開始剤としては、例えば、ベンジルなどが挙げられる。
【００９３】
ベンゾフェノン系光重合開始剤としては、例えば、ベンゾフェノン、ベンゾイル安息香酸、３、３′−ジメチル−４−メトキシベンゾフェノン、ポリビニルベンゾフェノンなどが挙げられる。
【００９４】
チオキサントン系光重合開始剤としては、例えば、チオキサントン、２−クロロチオキサントン、２−メチルチオキサントン、２，４−ジメチルチオキサントン、イソプロピルチオキサントン、２，４−ジイソプロピルチオキサントン、デシルチオキサントンなどが挙げられる。
【００９５】
熱重合開始剤としては、例えば、２，２′−アゾビスイソブチロニトリル、２，２′−アゾビス−２−メチルブチロニトリル、２，２′−アゾビス（２−メチルプロピオン酸）ジメチル、４，４′−アゾビス−４−シアノバレリアン酸、アゾビスイソバレロニトリル、２，２′−アゾビス（２−アミジノプロパン）ジヒドロクロライド、２，２′−アゾビス［２−（５−メチル−２−イミダゾリン−２−イル）プロパン］ジヒドロクロライド、２，２′−アゾビス（２−メチルプロピオンアミジン）二硫酸塩、２，２′−アゾビス（Ｎ，Ｎ′−ジメチレンイソブチルアミジン）ヒドロクロライド、２，２’−アゾビス［Ｎ−（２−カルボキシエチル）−２−メチルプロピオンアミジン］ハイドレートなどのアゾ系重合開始剤、例えば、ジベンゾイルペルオキシド、ｔ−ブチルペルマレエート、ｔ−ブチルハイドロパーオキサイド、過酸化水素などの過酸化物系重合開始剤、例えば、過硫酸カリウム、過硫酸アンモニウムなどの過硫酸塩、例えば、過硫酸塩と亜硫酸水素ナトリウムとの組み合わせ、過酸化物とアスコルビン酸ナトリウムとの組み合わせなどのレドックス系重合開始剤などが挙げられる。
【００９６】
これらの重合開始剤は、単独（１種類のみ）で使用することもでき、また、２種以上組
み合わせて使用することもできる。
【００９７】
これらの重合開始剤のうち、重合時間を短くすることができる利点などから、好ましくは、光重合開始剤が挙げられる。
【００９８】
重合開始剤として光重合開始剤を配合する場合には、光重合開始剤は、特に限定されないが、例えば、モノマー成分１００質量部に対して、例えば、０．０１質量部以上、好ましくは、０．０５質量部以上であり、また、例えば、５質量部以下、好ましくは、３質量部以下の割合で配合される。
【００９９】
また、重合開始剤として熱重合開始剤を配合する場合には、熱重合開始剤は、特に限定されず、利用可能な割合で配合される。
【０１００】
モノマー組成物では、必要により、モノマー成分の一部を重合させることもできる。
【０１０１】
モノマー成分の一部を重合させるには、光重合開始剤を配合している場合には、モノマー成分と光重合開始剤との混合物に紫外線を照射する。紫外線を照射するには、光重合開始剤が励起されるような照射エネルギーで、モノマー組成物の粘度（ＢＨ粘度計、Ｎｏ．５ロータ、１０ｒｐｍ、測定温度３０℃）が、例えば、５Ｐａ・ｓ以上（好ましくは、１０Ｐａ・ｓ以上）、例えば、３０Ｐａ・ｓ以下（好ましくは、２０Ｐａ・ｓ以下）になるまで、照射する。
【０１０２】
また、熱重合開始剤を配合している場合には、モノマー成分と熱重合開始剤との混合物を、例えば、熱重合開始剤の分解温度以上、具体的には、２０〜１００℃程度の重合温度で、光重合開始剤を配合している場合と同様に、モノマー組成物の粘度（ＢＨ粘度計、Ｎｏ．５ロータ、１０ｒｐｍ、測定温度３０℃）が、例えば、５Ｐａ・ｓ以上（好ましくは、１０Ｐａ・ｓ以上）、例えば、３０Ｐａ・ｓ以下（好ましくは、２０Ｐａ・ｓ以下）になるまで加熱する。
【０１０３】
なお、モノマー成分の一部を重合させてモノマー組成物を調製する場合には、（メタ）アクリル酸アルキルエステルモノマーと、極性基含有モノマーおよび共重合可能モノマーから選択されるモノマーと、重合開始剤とを配合して、上記したように、モノマーの一部を重合させ、その後、架橋剤を配合することもできる。
【０１０４】
架橋剤は、エチレン系不飽和炭化水素基を複数有する多官能化合物であって、例えば、ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールプロパントリ（メタ）アクリレート、アリル（メタ）アクリレート、ビニル（メタ）アクリレート、エポキシ（メタ）アクリレート、ポリエステル（メタ）アクリレート、ウレタン（メタ）アクリレート、ジブチル（メタ）アクリレート、ヘキシジル（メタ）アクリレートなどの２官能以上の多官能オリゴマーが挙げられる。
【０１０５】
架橋剤は、単独使用または２種以上併用することができる。
【０１０６】
架橋剤として、好ましくは、ジペンタエリスリトールヘキサ（メタ）アクリレートが挙げられる。
【０１０７】
架橋剤の含有割合は、モノマー成分１００質量部に対して、例えば、０．００１質量部以上、好ましくは、０．０１質量部以上であり、また、例えば、１０質量部以下、好ましくは、１質量部以下でもある。
【０１０８】
次いで、粘着剤原料を調製するには、得られたモノマー組成物に、上記した熱伝導性粒子を配合し、混合する。
【０１０９】
なお、熱伝導性粒子などは、有機溶剤などの溶媒中に分散又は溶解した状態で、モノマー組成物に配合することができる。
【０１１０】
これにより、粘着剤原料が調製される。
【０１１１】
また、粘着剤原料は、熱伝導性粒子が配合されたモノマー組成物において、モノマー成分をすべて重合させることにより熱伝導性粒子を含有するポリマー成分を形成し、その後、そのポリマー成分を有機溶媒などの溶媒に溶解させることにより、ポリマー組成物として調製することもできる。
【０１１２】
なお、モノマー組成物やポリマー組成物には、必要により、分散剤、粘着付与剤、アクリル系オリゴマー、シランカップリング剤、フッ素系界面活性剤、可塑剤、充填材、老化防止剤、着色剤などの添加剤を配合することもできる。
【０１１３】
熱伝導性粒子を凝集させることなく安定して分散させる観点から、モノマー組成物やポリマー組成物中に、好ましくは、分散剤を配合する。分散剤としては、例えば、リン酸エステル系分散剤が挙げられ、具体的には、ポリオキシエチレンアルキル（またはアルキルアリル）エーテルまたはポリオキシエチレンアルキルアリールエーテルのリン酸モノエステル、ポリオキシエチレンアルキルエーテルまたはポリオキシエチレンアルキルアリールエーテルのリン酸ジエステル、リン酸トリエステル、これらの誘導体などが挙げられる。
【０１１４】
具体的には、第一工業製薬社製の「プライサーフシリーズ」Ａ２１２Ｅ、Ａ２０８Ｆ、Ａ２１０Ｇ、Ａ２１２Ｃ，Ａ２１５Ｃ、東邦化学社製の「フォスファノール」ＲＥ６１０，ＲＳ７１０，ＲＳ６１０などが挙げられる。
【０１１５】
これらのリン酸エステル系分散剤は、単独または２種以上混合して使用することができる。
【０１１６】
粘着剤原料中における分散剤の配合割合は、例えば、０．０１質量％以上、好ましくは、０．１質量％以上であり、また、例えば、１０質量％以下、好ましくは、５質量％以下でもある。
【０１１７】
得られた粘着剤原料の粘度（ＢＭ粘度計、Ｎｏ．４ロータ、１２ｒｐｍ、測定温度２３
℃）は、例えば、５０Ｐａ・ｓ以下、好ましくは、４０Ｐａ・ｓ以下、より好ましくは、３５Ｐａ・ｓ以下であり、また、例えば、５Ｐａ・ｓ以上、より好ましくは、１０Ｐａ・ｓ以上でもある。
【０１１８】
なお、粘着剤原料には、気泡を含有させることもできる。気泡を含有した粘着剤原料を用いて、熱伝導性粘着シートを作製することにより、熱伝導性粘着シートを発泡体とすることができる。
【０１１９】
粘着剤原料に気泡を含有させるには、例えば、中央部に貫通孔を持った円盤上に多数の歯を有するステータ（固定歯）と、ステータに対向し、円盤上に多数の歯を有するロータ（回転歯）とを備えた撹拌装置を用いて、ステータの歯とロータの歯との間に粘着剤原料を導入し、ロータを高速回転させながら、ステータの貫通孔を通して気泡を形成させるための気体を、粘着剤原料中に導入する。
【０１２０】
粘着剤原料に導入される気体としては、特に限定されず、例えば、窒素、二酸化炭素、アルゴンなどの不活性ガス、例えば、空気などが挙げられる。
【０１２１】
粘着剤原料に導入される気体としては、粘着剤原料の反応を阻害しにくいことから、好ましくは、不活性ガス、より好ましくは、窒素が挙げられる。
【０１２２】
気泡は、例えば、粘着剤原料の全体積に対して、例えば、５体積％以上、好ましくは、１０体積％以上、より好ましくは、１２体積％以上であり、また、例えば、５０体積％以下、好ましくは、４０体積％以下、より好ましくは、３５体積％以下の割合で導入される。
【０１２３】
図１は、熱伝導性粘着シートの作製方法を説明する説明図である。
【０１２４】
次いで、熱伝導性粘着シートの作製方法について説明する。
【０１２５】
熱伝導性粘着シートを作製するには、まず、図１（ａ）に示すように、基材としてのベースフィルム１の剥離処理が施された面に粘着剤原料２を塗布する。
【０１２６】
ベースフィルム１としては、例えば、ポリエステルフィルム（ポリエチレンテレフタレートフィルムなど）、例えば、フッ素系ポリマー（例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体など）からなるフッ素系フィルム、例えば、オレフィン系樹脂（ポリエチレン、ポリプロピレンなど）からなるオレフィン系樹脂フィルム、例えば、ポリ塩化ビニルフィルム、ポリイミドフィルム、ポリアミドフィルム（ナイロンフィルム）、レーヨンフィルムなどのプラスチック系基材フィルム（合成樹脂フィルム）、例えば、上質紙、和紙、クラフト紙、グラシン紙、合成紙、トップコート紙などの紙類、例えば、これらを複層化した複合体などが挙げられる。
【０１２７】
なお、粘着剤原料２がモノマー組成物として調製され、光重合開始剤を含有している場合には、粘着剤原料２に対する紫外線の照射を妨げないように、紫外線を透過するベースフィルム１を使用する。
【０１２８】
粘着剤原料２をベースフィルム１に塗布する方法としては、例えば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどによる押出しコート法などが挙げられる。
【０１２９】
粘着剤原料２の塗工厚みとしては、例えば、１０μｍ以上、好ましくは、５０μｍ以上、より好ましくは、１００μｍ以上であり、また、例えば、１００００μｍ以下、好ましくは、５０００μｍ以下、より好ましくは、３０００μｍ以下でもある。
【０１３０】
熱伝導性粘着シートを作製するには、次いで、図１（ｂ）に示すように、粘着剤原料２の塗膜の上にカバーフィルム３を配置する。カバーフィルム３を塗膜の上に配置するには、カバーフィルム３の剥離処理が施された面が塗膜に接触するように、配置する。
【０１３１】
カバーフィルム３としては、例えば、上記したベースフィルム１と同様のフィルムが挙げられる。また、粘着剤原料２がモノマー組成物として調製され、光重合開始剤を含有している場合には、粘着剤原料２に対する紫外線の照射を妨げないように、紫外線を透過するカバーフィルム３を使用する。
【０１３２】
熱伝導性粘着シートを作製するには、次いで、粘着剤原料２がモノマー組成物として調製されている場合には、図１（ｃ）に示すように、粘着剤原料２を反応させて、アクリル系粘着剤層４を形成する。
【０１３３】
粘着剤原料２を反応させるには、上記したように、光重合開始剤を配合している場合には、粘着剤原料２に紫外線を照射し、熱重合開始剤を配合している場合には、粘着剤原料２を加熱する。
【０１３４】
また、粘着剤原料２がポリマー組成物から調製されている場合には、粘着剤原料２の塗工後、乾燥させて、溶媒を除去することにより、アクリル系粘着剤層４を形成する。
【０１３５】
これにより、熱伝導性粘着シートを得る。
【０１３６】
得られた熱伝導性粘着シートのアクリル系粘着剤層４の厚みは、例えば、１０μｍ以上、好ましくは、５０μｍ以上、より好ましくは、１００μｍ以上であり、また、例えば、１００００μｍ以下、好ましくは、５０００μｍ以下、より好ましくは、３０００μｍ以下でもある。
【０１３７】
アクリル系粘着剤層４の厚みを１０μｍ以上とすることにより、より良好な接着力を得ることができる。また、アクリル系粘着剤層４の厚みを１００００μｍ以下とすることにより、より良好な熱伝導性を得ることができる。
【０１３８】
また、得られた熱伝導性粘着シートは、アクリル系粘着剤層４に対する熱伝導性粒子の含有割合が、５５体積％以上、好ましくは、６０体積％以上であり、また、７５体積％以下、好ましくは、７０体積％以下でもある。
【０１３９】
熱伝導性粒子の含有割合が５５体積％未満であると、十分な熱伝導性を得ることができない。一方、熱伝導性粒子の含有割合が７５体積％を超過すると、シートとしての形状を保つことができない。
【０１４０】
金属酸化物または金属窒化物（好ましくは、酸化アルミニウム、酸化マグネシウムまたは窒化ホウ素）からなる熱伝導性粒子の含有割合は、アクリル系粘着剤層４に対して、例えば、５体積％以上、好ましくは、８体積％以上であり、また、例えば、２５体積％以下、好ましくは、２０体積％以下でもある。金属酸化物または金属窒化物の含有割合が上記範囲であると、熱伝導性、難燃性が良好となる。
【０１４１】
金属水酸化物からなる熱伝導性粒子の含有割合は、アクリル系粘着剤層４に対して、例えば、３０体積％以上、好ましくは、４０体積％以上であり、また、例えば、７０体積％以下、好ましくは、６０体積％以下である。
また、得られた熱伝導粘着シートは、好ましくは、平均粒子径３μｍ未満の第１熱伝導性粒子と、平均粒子径３μｍ以上７０μｍ未満の第２熱伝導性粒子と、平均粒子径７０μｍ以上の第３熱伝導性粒子および／または平均粒子径３μｍ以上７０μｍ未満で鱗片状である第４熱伝導性粒子とを含有している。
【０１４２】
また、得られた熱伝導性粘着シートの９０度剥離接着力（ステンレス鋼板に接着した後、ステンレス鋼板に対して剥離角度９０度で剥離速度３００ｍｍ／分剥離したときの接着力）は、例えば、３Ｎ／２０ｍｍ以上、好ましくは、１０Ｎ／２０ｍｍ以上、より好ましくは、１５Ｎ／２０ｍｍ以上であり、例えば、１００Ｎ／２０ｍｍ以下である。
【０１４３】
また、得られた熱伝導性粘着シートの硬度（ＪＩＳ  Ｋ  ７３１２に規定されるタイプＣ硬さ試験に準じて測定する。）は、タイプＣデュロメータの加圧面を密着させてから３
０秒後に測定したときに、例えば、８０以下、好ましくは、７０以下であり、また、例えば、２０以上、好ましくは、３０以上である。
【０１４４】
硬度が上記範囲であると、段差追従性、作業性が良好である。
【０１４５】
また、得られた熱伝導性粘着シートのアクリル系粘着剤層４の熱伝導率（後述の実施例に記載の方法により測定する。）は、例えば、１．７Ｗ／ｍ・Ｋ以上、好ましくは、２．０Ｗ／ｍ・Ｋ以上、さら好ましくは、２．５Ｗ／ｍ・Ｋ以上であり、例えば、１０Ｗ／ｍ・Ｋ以下である。  
【０１４６】
また、得られた熱伝導性粘着シートは、例えば、難燃性ＵＬ９４規格がＶ−０である。熱伝導性粘着シートは、難燃性ＵＬ９４規格がＶ−０であると、難燃性に優れる。
【０１４７】
この熱伝導性粘着シートは、アクリル系粘着剤層４を備えている。そのため、そのアクリル系粘着剤層４は、その両面において、タック性を備えている。従って、両面性の粘着（感圧接着）シートとして使用することができる。
【０１４８】
また、この熱伝導性粘着シートでは、アクリル系粘着剤層４が、平均粒子径が異なる３種以上の熱伝導性粒子を含有し、３種以上の熱伝導性粒子を混合したときの空間率が、７２％以下であり、アクリル系粘着剤層４に対する３種以上の熱伝導性粒子の含有割合が、５５体積％以上７５体積％以下である。
【０１４９】
この熱伝導性粘着シートによれば、そのアクリル系粘着剤層４に熱伝導性粒子が適度な距離を保ちながら密に充填されているため、アクリル系粘着剤層４が変形する際にも、熱伝導性粒子同士の接触または干渉が抑制される。よって、優れた熱伝導性および良好な硬度（適度な柔らかさ）を兼ね備えている。さらには、良好な難燃性も備えている。
【０１５０】
また、上記した熱伝導性粘着シートの製造方法は、（メタ）アクリル酸アルキルエステルを主成分とするモノマー成分（モノマー組成物）に、平均粒子径が異なる３種以上である熱伝導性粒子を混合して、粘着剤原料２を得る工程、および粘着剤原料２を反応させ、アクリル系粘着剤層４を得る工程を備えている。
【０１５１】
そのため、粘着剤原料２をベースフィルム１に塗布して、アクリル系粘着剤層４を形成することができるので、熱プレスなどの圧縮工程を実施せずとも、熱伝導性粒子が密に充填され、熱伝導性粒子間に発生する隙間（モノマー成分やポリマー成分などが充填される箇所）を減らすことができる。そのため、優れた熱伝導性を備える熱伝導性粘着シートを簡便に製造することができる。
【０１５２】
また、この熱伝導性粘着シートは、熱伝導性と難燃性とに優れるため、半導体装置、ハードディスク、ＬＥＤ装置（テレビジョン、照明、ディスプレイなど）、ＥＬ装置（有機ＥＬディスプレイ、有機ＥＬ照明など）、キャパシタやコンデンサ、バッテリー（リチウムイオンバッテリーなど）、パワーモジュールなどの用途に好適に用いることができる。
【実施例】
【０１５３】
以下、本発明を各実施例および各比較例に基づいて説明するが、本発明はこれらの実施
例および比較例によって何ら限定されるものではない。
【０１５４】
各実施例および各比較例で用いる測定方法の詳細を次に記載する。
・熱伝導性粒子の平均粒子径：下記に従い測定した。
【０１５５】
レーザー散乱法における粒度分布測定用によって求められる（具体的には、レーザー散乱式粒度分布計（商品名ＳＡＬＤ−２１００、島津製作所社製）により計測する粒度分布に基づいて、Ｄ５０値（累積５０％メジアン径）として求められる。
・熱伝導性粒子の空隙率（％）
熱伝導性粒子の空間率を下記の式に従って、算出した。
【０１５６】
空間率（％）＝１００−｛（タップ密度）／（熱伝導性粒子の真密度）｝×１００
タップ密度は、パウダーテスタ「ＰＴ−Ｒ」（ホソカワミクロン社製）を用いて、測定モードとして「固めかさ密度」測定を選択することにより、測定した。詳しくは、目開き１．１ｍｍのふるいを用いて、熱伝導性粒子をカップに充填し、次いで、タッピングストロークを１８ｍｍとして、３６０回タッピングした。タッピング終了後、カップ上部を平板で擦切り、カップに充填された熱伝導性粒子の質量から、タップ密度を求めた。
【０１５７】
熱伝導性粒子の真密度は、乾式密度計（商品名アキュピック１３３０、島津製作所社製）（ガス置換法）により算出した。
【０１５８】
異なる材料を含有する熱伝導性粒子の場合は、各熱伝導性粒子の真密度および配合割合より、理論真密度を算出した。この値を表１に示す。
【０１５９】
１．実施例および比較例
実施例１
（モノマー組成物の調製）
（メタ）アクリル酸アルキルエステルとして、アクリル酸２−エチルヘキシル（２ＥＨＡ）８２質量部およびアクリル酸２−メトキシエチル（ＭＥＡ）１２質量部と、極性基含有モノマーとして、Ｎ−ビニル−２−ピロリドン（ＮＶＰ）５質量部およびヒドロキシエチルアクリルアミド（ＨＥＡＡ）１質量部とを配合し、混合して、モノマー成分を得た。
【０１６０】
得られたモノマー成分に、光重合開始剤として商品名「イルガキュア６５１」（２，２−ジメトキシ−１，２−ジフェニルエタン−１−オン、チバ・ジャパン社製）０．１０質量部および商品名「イルガキュア１８４」（１−ヒドロキシシクロヘキシルフェニルケトン、チバ・ジャパン社製）０．０５質量部を配合した。
【０１６１】
その後、混合物に、粘度（ＢＨ粘度計Ｎｏ．５ロータ、１０ｒｐｍ、測定温度３０℃）が約２０Ｐａ・ｓになるまで紫外線を照射して、モノマーの一部が重合した部分重合物（シロップ状）を調製した。
【０１６２】
調製した部分重合物に、架橋剤として、ＤＰＨＡ（ジペンタエリスリトールヘキサアクリレート、商品名「ＫＡＹＡＲＡＤ  ＤＰＨＡ−４０Ｈ」、日本化薬社製）０．０５質量部と、分散剤として、商品名「プライサーフＡ２１２Ｅ」（第一工業製薬社製）３質量部とを配合し、混合して、モノマー組成物を得た。
【０１６３】
（粘着剤原料の調製）
得られたモノマー組成物に、熱伝導性粒子として、ハイジライトＨ−４２（商品名、昭和電工社製、水酸化アルミニウム、平均粒子径１μｍ、破砕状）２６６質量部、ハイジライトＨ−１０（商品名、昭和電工社製、水酸化アルミニウム、平均粒子径５５μｍ、破砕状）７４質量部、および、ＡＬ−１３ＫＴ（商品名、昭和電工社製、平均粒子径９７μｍ、凝集体）８５質量部を配合し、混合して、粘着剤原料を得た。
【０１６４】
（熱伝導性粘着シートの作製）
得られた粘着剤原料を、片面に剥離処理が施されているベースフィルム（ポリエチレンテレフタレートフィルム、商品名「ダイアホイルＭＲＦ３８」、三菱化学ポリエステルフィルム社製）の剥離処理面に、乾燥及び硬化後の厚みが１０００μｍとなるように塗布した（図１（ａ）参照）。
【０１６５】
次いで、ベースフィルムとの間に粘着剤原料の塗膜を挟むように、粘着剤原料の塗膜の
上に、カバーフィルム（ベースフィルムと同じフィルム）を配置した（図１（ｂ）参照）。
【０１６６】
次いで、粘着剤原料に、両側（ベースフィルム側およびカバーフィルム側）から紫外線（照度約５ｍＷ／ｃｍ２）を３分間（照射エネルギー９００ｍＪ／ｃｍ２に相当）照射した。
【０１６７】
これにより、粘着剤原料中のモノマー成分を重合させて、アクリル系粘着剤層を形成し、熱伝導性粘着シートを作製した（図１（ｃ）参照）。
【０１６８】
実施例１の熱伝導性粘着シートの粘着剤層は、その表面および裏面において、タック性を有した。このことから、両面粘着シートであることが確認できた。
【０１６９】
粘着剤層中における熱伝導性粒子の配合割合（質量％、体積％）、粘着剤層中における水酸化アルミニウムの配合割合（体積％）、粘着剤層中における金属酸化物および金属窒化物（具体的には、酸化アルミニウム、酸化マグネシウムおよび窒化ホウ素）の配合割合（体積％）、および、熱伝導性粒子の空間率を、表１に示す。
【０１７０】
実施例２〜６
熱伝導性粒子の種類及びその配合割合を表１に示す配合割合とした以外は、実施例１と同様にして、熱伝導性粘着シートを作製した。
【０１７１】
各実施例の熱伝導性粘着シートの粘着剤層はいずれも、その表面および裏面において、タック性を有した。このことから、両面粘着シートであることが確認できた。
【０１７２】
粘着剤層中における熱伝導性粒子の配合割合（質量％、体積％）、粘着剤層中における水酸化アルミニウムの配合割合（体積％）、粘着剤層中における金属酸化物および金属窒化物の配合割合（体積％）、および、熱伝導性粒子の空間率を、表１に示す。
【０１７３】
比較例１〜４
熱伝導性粒子の種類及びその配合割合を表１に示す配合割合とした以外は、実施例１と同様にして、熱伝導性粘着シートを作製した。なお、比較例４においては、比較例４に記載の配合割合における粘着剤原料では、シート状に形成することができなかった。
【０１７４】
各比較例の熱伝導性粘着シートの粘着剤層はいずれも、その表面および裏面において、タック性を有した。このことから、両面粘着シートであることが確認できた。
【０１７５】
粘着剤層中における熱伝導性粒子の配合割合（質量％、体積％）、粘着剤層中における水酸化アルミニウムの配合割合（体積％）、粘着剤層中における金属酸化物および金属窒化物の配合割合（体積％）、および、熱伝導性粒子の空間率を、表１に示す。
【０１７６】
２．評価
（熱伝導率）
熱伝導性テープの熱伝導率を測定した。すなわち、厚み方向（ＴＤ）における熱伝導率を、キセノンフラッシュアナライザー「ＬＦＡ−４４７型」（ＮＥＴＺＳＣＨ社製）を用いるパルス加熱法により測定した。
【０１７７】
熱伝導性粘着シートを、１ｃｍ×１ｃｍの正方形に切り出して切片を得、切片の表面（厚み方向一方面）に熱伝導性シートカーボンスプレー（カーボンのアルコール分散溶液）を塗布して乾燥し、かかる部分を受光部とし、裏面（厚み方向他方面）にカーボンスプレーを塗布して、これを検出部とした。
【０１７８】
次いで、受光部に、キセノンフラッシュによりエネルギー線を照射して、検出部の温度を検出することによって、厚み方向の熱拡散率（Ｄ１）を測定した。
【０１７９】
得られた熱拡散率（Ｄ１）から、次式によって、熱伝導性粘着シートの厚み方向の熱伝導率（ＴＣ１）を求めた。この結果を表１に示す。
【０１８０】
ＴＣ１＝Ｄ１×ρ×Ｃｐ
ρ  ：  熱伝導性テープの２５℃における密度（試料を２．５ｃｍφに打ち抜き、厚み・重量から密度を算出した）
Ｃｐ  ：  熱伝導性テープの比熱（比熱はＤＳＣにより下記比熱容量測定により測定した。）
（比熱容量測定）
比熱容量の測定を、示差走査熱量測定装置（以下ＤＳＣ）「ＥＸＳＴＡＲ６２００」（セイコーインスツル社製）を用いて、下記条件にて行った。
【０１８１】
ＤＳＣを用いて、比熱容量を測定する場合、次式にて算出することが可能である。
【０１８２】
Ｃｐ＝ｈ／Ｈ・ｍ′／ｍ・Ｃ′ｐ
Ｃｐ  ：  熱伝導性テープの比熱容量（Ｊ／ｇ℃）
Ｃ′ｐ  ：  基準物質の比熱容量（Ｊ／ｇ℃）
ｈ      ：  空容器と熱伝導テープのＤＳＣ曲線の差
Ｈ      ：  空容器と基準物質のＤＳＣ曲線の差
ｍ      ：  熱伝導テープ重量（ｇ）
ｍ′    ：  基準物質重量（ｇ）
基準物質としては、サファイヤを用いて測定を行い（２５℃における比熱容量は、０．７５Ｊ／ｇ℃）、空容器、サファイヤ、熱伝導テープそれぞれを、−１５℃にて５分間等温保持した後、１０℃／分の速度で昇温、６５℃に到達した後、５分間等温保持した。これにより、空容器、サファイヤ、熱伝導テープそれぞれのＤＳＣ曲線を得て、上式により２５℃における熱伝導テープの比熱容量を求めた。この操作を三回繰り返し、これらの平均値を比熱容量として用いた。
【０１８３】
（硬度）
各実施例および各比較例の熱伝導性粘着シートを用いて、ＪＩＳ  Ｋ  ７３１２（１９９６）に準じて、下記条件にて試験を実施した。
【０１８４】
詳しくは、熱伝導性粘着シートの粘着剤層を幅２０ｍｍ、長さ２０ｍｍに切断し、厚みが４ｍｍになるように積層させたものを評価用サンプルとして、アスカーＣ硬度計（高分子計器社製）で、２３℃、５０％ＲＨ雰囲気下において、アスカーＣ硬度計の加圧面を密着させてから３０秒後の硬さ（アスカーＣ硬度）を測定した。この結果を表１に示す。
【０１８５】
（難燃性）
各実施例および比較例で作製した熱伝導性粘着シートを、１２．７ｍｍ×１２７ｍｍの大きさにカットし、ベースフィルムおよびカバーフィルムを剥がして、それぞれ５つの試験片を作製し、ＵＬ９４難燃性試験を実施した。
【０１８６】
詳しくは、それらの試験片を、その上端を固定して下端を垂下させた。そして、試験片の下端に、まず、１０秒間、バーナーの炎を当て、その後、炎を試験片から離した後、
再度、試験片の下端に、１０秒間、炎を当てた。
【０１８７】
そして、以下の評価基準に従って、Ｖ−０規格の合否を評価した。この結果を表１に示す。
【０１８８】
１：各試験片の合計有炎燃焼時間（最初の炎をあてた後の燃焼時間と、２回目の炎をあてた後の燃焼時間の合計）が１０秒以内である。
【０１８９】
２：各試験片５つの合計有炎燃焼時間の総計が５０秒以内である。
【０１９０】
３：２回目に炎をあてた後の各試験片の有炎燃焼時間および無炎燃焼時間が３０秒以内である。
【０１９１】
４：試験片から燃焼滴下物が落下した場合に、下に配置された綿に着火しない。
【０１９２】
５：各試験片はいずれもその吊り下げ部分まで燃え尽きない。
【０１９３】
○：上記した１〜５を満たす評価項目数が３個以上であり、Ｖ−０規格を満たしている。
【０１９４】
×：上記した１〜５を満たす評価項目数が３個未満であり、Ｖ−０規格を満たしていない。
【０１９５】
【表１】
2014088506.tif 000003
【０１９６】
なお、モノマー成分、重合開始剤、架橋剤およぶ分散剤の単位は、質量部である。
【０１９７】
また、表中、各成分について、以下にその詳細を記載する。
・ハイジライトＨ−４２：商品名、昭和電工社製、水酸化アルミニウム、平均粒子径１μｍ、破砕状、真密度２．４ｇ／ｃｍ３
・ＢＥ０３３：商品名、日本軽金属社製、水酸化アルミニウム、平均粒子径３μｍ、破砕状、真密度２．４ｇ／ｃｍ３
・ハイジライトＨ−３１：商品名、昭和電工社製、水酸化アルミニウム、平均粒子径１８μｍ、破砕状）、真密度２．４ｇ／ｃｍ３
・ハイジライトＨ−１０：商品名、昭和電工社製、水酸化アルミニウム、平均粒子径５５μｍ、破砕状、真密度２．４ｇ／ｃｍ３
・ＭＣＰ５２４−５０：商品名、宇部マテリアルズ社製、酸化マグネシウム、平均粒子径５０μｍ、球状、真密度３．６ｇ／ｃｍ３
・ＡＬ−１３ＫＴ：商品名、昭和電工社製、酸化アルミニウム、平均粒子径９７μｍ、凝集体、真密度４．０ｇ／ｃｍ３
・ＰＴ１１０：商品名モメンティブ社製、窒化ホウ素、平均粒子径３５μｍ、鱗片状、真密度２．３ｇ／ｃｍ３
【符号の説明】
【０１９８】
２      粘着剤原料
４      アクリル系粘着剤層
【図１】
2014088506.tif 000004